(57)【要約】【課題】大きな吸湿容量を有し、加熱処理により速やかに再生使用が可能で、白色で黄変の少ない吸湿シートを提供する。【解決手段】基材上に少なくともＡＬＰＯ系ゼオライトと有機バインダーとを含む吸着材層を設けた吸湿シート。吸着材層は下記（Ｉ）〜(IV)の条件を全て満たす。（Ｉ）２０℃，３０％Ｒｈで飽和吸着した後に、８０℃，１０分の熱処理により１０ｇ／ｍ２以上の水分を脱着する。(II）１６０℃で１時間の熱処理を施した際の反射イエローインデックス値変化（ΔＹＩ）が５以下である。(III)白色度が６０以上である。(IV)有機バインダーの含有量が５〜２０重量％で、主成分としてシリコーン樹脂、アクリル樹脂、ウレタン樹脂、及びポリオレフィンの１つ以上を含有する。【選択図】なし【特許請求の範囲】
【請求項１】
基材上に少なくともＡＬＰＯ系ゼオライトと有機バインダーとを含む吸着材層を設けた吸湿シートであって、下記（Ｉ）〜(IV)の条件を全て満たす吸湿シート。
（Ｉ）該吸着材層は、２０℃，３０％Ｒｈで飽和吸着した後に、８０℃，１０分の熱処理により１０ｇ／ｍ２以上の水分を脱着する。
(II）該吸着材層は、１６０℃で１時間の熱処理を施した際の反射イエローインデックス値変化（ΔＹＩ）が５以下である。
(III)該吸着材層は、白色度が６０以上である。
(IV)該有機バインダーの含有量は、該吸着材層に占める重量割合で５〜２０％であり、主成分としてシリコーン樹脂、アクリル樹脂、ウレタン樹脂、及びポリオレフィンよりなる群から選ばれる何れか１つ以上を含有する。
【請求項２】
前記有機バインダーの副成分としてエポキシ樹脂を、該有機バインダーの総量に対する重量割合で５０％未満含有することを特徴とする請求項１に記載の吸湿シート。
【請求項３】
前記ＡＬＰＯ系ゼオライトは、ＡＬＰＯ及び／又はＳＡＰＯであることを特徴とする請求項１又は２に記載の吸湿シート。
【請求項４】
前記吸着材層の厚みが５０〜２００μｍであることを特徴とする請求項１ないし３のいずれか１項に記載の吸湿シート。
【請求項５】
前記吸着材層に白色顔料を含むことを特徴とする請求項１ないし４のいずれか１項に記載の吸湿シート。
【請求項６】
前記基材の吸着材層と反対側の面に粘着剤層を設けたことを特徴とする請求項１ないし５のいずれか１項に記載の吸湿シート。
【発明の詳細な説明】
【技術分野】
【０００１】
本発明は、ＡＬＰＯ系ゼオライトを用いた吸湿シートであって、優れた吸湿性を有し、例えば、精密部品の輸送時、保管時等に使用される乾燥剤あるいは菓子類等の袋の中の湿気を取るための乾燥剤、除湿剤等として好適に用いられる再生可能な吸湿シートに関するものである。
【背景技術】
【０００２】
従来、医薬品、食品、精密部品等の商品を、各種の梱包・保管容器内に入れて輸送、保管する場合、商品の吸湿、潮解等を防止し、水蒸気による変質等の悪影響から商品を保護する目的で乾燥剤が使用されてきた。
【０００３】
乾燥剤は、物理的乾燥剤と化学的乾燥剤に大別される。化学的乾燥剤は潮解や化学反応を利用して乾燥を行う乾燥剤であり、塩化カルシウムや塩化マグネシウム等の潮解性塩類、生石灰等が挙げられる。また、物理的乾燥剤は、細孔内に水蒸気を吸着することで乾燥を行う乾燥剤であり、シリカゲル、ゼオライト等が挙げられる。
【０００４】
化学的乾燥剤は主に食品等の保存用に使用されている。一方、物理的乾燥剤は、ガスの発生や潮解がなく安全性が高い為に、食品のみならず、例えば精密部品の輸送・保管などの用途にも使用することができる。特にシリカゲルは安価な乾燥剤であるため、様々な分野で広く使用されている。
【０００５】
シリカゲルは粉状又は粒状であるため、通常は透湿不透水性フィルム又は有孔フィルムからなる袋に収納されて使用される。しかしながら、袋に収納された場合、輸送中の衝撃で袋が破損する、或いはシリカゲルが砕けて微粒子状となって袋から漏れ出るなどの課題がある。
【０００６】
さらに、シリカゲルは低湿度領域での吸湿量が小さいため、低湿度で保管を行いたい場合には、大量のシリカゲルを封入する必要がある。つまり、この場合には、非常に嵩張るものとなるため、輸送・保管のコストが増大する。また、使用済みのシリカゲルの再生使用は困難であるため、保管容器を開封して、再度封止する際には、新たなシリカゲル袋に差し替える必要がある。
【０００７】
本来、シリカゲルは加熱により再生可能な乾燥剤であるが、袋状のシリカゲル乾燥剤の再生を効率的に行う為には、袋から中身のシリカゲルを取り出す作業が必要である。また、シリカゲルの再生温度は１５０〜２００℃と比較的高温であるため、再生するには多くのエネルギーを要する。このため、多くの使用済みシリカゲルは再生使用されていないのが現状である。
このようなことから、廃棄処分されるシリカゲルは膨大であり、処分費用の増大も問題となっている。
【０００８】
上記の問題を解決するために、低温加熱で迅速に再生が可能であり、嵩張らず、薄いシート状に成形された吸湿シートが求められていた。
【０００９】
また、従来の乾燥剤は乾燥機能のみを追及しており、意匠性の低さから、商品パッケージのデザインを損なうという問題があった。よって、白色度が高く、黄変が少なく、商品の美観を損なうことのない吸湿シートが求められていた。
【００１０】
ところで、近年、低温加熱で再生が可能な物理的乾燥剤として、ＡＬＰＯ系ゼオライトが注目されており、乾燥剤としての利用も期待されている。ＡＬＰＯ系ゼオライトとは、骨格構造を構成する原子がＡｌ及びＰである、国際ゼオライト学会の定める結晶性アルミノフォスフェート類であり、このＡｌ及び／又はＰの一部が他のヘテロ原子で置換されたヘテロ原子−アルミノフォスフェートも含んだ総称である。
【００１１】
このＡＬＰＯ系ゼオライトをシート状に成形した吸湿シートとしては、特許文献１に、「少なくとも１種の熱可塑性樹脂と吸着材とを含む混合組成物を主成分として含有するフィルムを、少なくとも一軸方向に延伸して得られる多孔性吸着フィルムであって、吸着材が、ＡＬＰＯ系ゼオライトであり、かつ２５℃で測定した水蒸気吸着等温線において相対蒸気圧０．０１以上０．５以下の範囲で相対蒸気圧が０．１５変化したときの吸着量変化が０．１ｇ／ｇ以上である相対蒸気圧域を有することを特徴とする多孔性吸着フィルム」が提案されており、その実施例には、平均粒子径２．７μｍのＳＡＰＯ（Ｐの一部がＳｉで置換されたＡＬＰＯ）、又は平均粒子径４．０μｍのＦＡＰＯ（Ａｌの一部がＦｅで置換されたＡＬＰＯ）を使用したものが記載されている。
【００１２】
特許文献１に記載のフィルムは低温再生が可能であり、多孔質である為、加熱再生時間も比較的短くて済むが、延伸性を損なわずにこの多孔性吸着フィルムを安定的に製造するためには、混合組成物中のＡＬＰＯ系ゼオライトの含有量を少なくする必要があった。また、多孔性吸着フィルムの透気性を発現するために、高倍率で延伸する必要があり、フィルム面積あたりのＡＬＰＯ系ゼオライト量は少量となっていた。吸湿シートを乾燥剤として使用するには、フィルム面積あたりの吸湿量が１０ｇ／ｍ２以上あることが好ましいが、本技術の多孔性吸着フィルムでは、フィルム面積あたりの吸湿量は１０ｇ／ｍ２未満であり、本発明で目的とする乾燥剤としての用途に使用することはできなかった。
【００１３】
また、特許文献２には、基材上に吸着材層を設けた吸着性部材であって、該吸着材層は吸着性粒子とバインダーを必須成分とし、該バインダーが特定の化学構造を有するエポキシ硬化物であることを特徴とする吸着性部材が提案されており、その製造例にはＳＡＰＯ（平均粒子径５μｍ）、セピオライト、エポキシ樹脂エマルジョン、硬化剤、増粘剤、水からなるスラリーを、アルミ箔上に塗布して乾燥、硬化させた吸着性シートの作製方法が記載されている。
【００１４】
特許文献２に記載の吸着性シートは、吸着性粒子が堆積した多孔質な吸着材層を有する為、加熱再生も迅速に行え、面積あたりの吸湿量が１０ｇ／ｍ２以上のシートを得ることが可能である。しかしながら、有機バインダーがエポキシ樹脂であるため、熱処理を施した際に黄変しやすく、シートの白色度を低下させるという問題があった。また、バインダーのエポキシ樹脂を減らすと、黄変は低減できるが、基材との密着性が低下し、ゼオライトが脱落しやすくなるという問題があった。
【００１５】
特許文献２には基材への密着性を維持しつつ、白色で黄変の少ない吸湿シートを得る方法に関する具体的な検討の記載はなく、大きな吸湿容量、低温加熱による速やかな再生、高い白色度、黄変耐性の全てを満足する吸湿シートが望まれている。
【先行技術文献】
【特許文献】
【００１６】
【特許文献１】特開２０１２−３５２５６号公報
【特許文献２】国際公開ＷＯ２０１１／１３２５２７号公報
【発明の開示】
【発明が解決しようとする課題】
【００１７】
本発明は、上記の実情に鑑みてなされたものであって、その目的は、大きな吸湿容量を有し、低温の加熱処理により速やかに再生が可能で、白色で黄変の少ない吸湿シートを提供することにある。
【課題を解決するための手段】
【００１８】
本発明者は、上記課題を解決すべく鋭意検討を重ねた結果、基材上にＡＬＰＯ系ゼオライトと特定の樹脂を主成分とする有機バインダーとで構成された、特定の物性を満たす吸着材層を設けた吸湿シートが、上記課題を解決することができることを見出した。
【００１９】
本発明はこのような知見に基づいて達成されたものであり、以下を要旨とする。
【００２０】
［１］  基材上に少なくともＡＬＰＯ系ゼオライトと有機バインダーとを含む吸着材層を設けた吸湿シートであって、下記（Ｉ）〜(IV)の条件を全て満たす吸湿シート。
（Ｉ）該吸着材層は、２０℃，３０％Ｒｈで飽和吸着した後に、８０℃，１０分の熱処理により１０ｇ／ｍ２以上の水分を脱着する。
(II）該吸着材層は、１６０℃で１時間の熱処理を施した際の反射イエローインデックス値変化（ΔＹＩ）が５以下である。
(III)該吸着材層は、白色度が６０以上である。
(IV)該有機バインダーの含有量は、該吸着材層に占める重量割合で５〜２０％であり、主成分としてシリコーン樹脂、アクリル樹脂、ウレタン樹脂、及びポリオレフィンよりなる群から選ばれる何れか１つ以上を含有する。
【００２１】
［２］  前記有機バインダーの副成分としてエポキシ樹脂を、該有機バインダーの総量に対する重量割合で５０％未満含有することを特徴とする［１］に記載の吸湿シート。
【００２２】
［３］  前記ＡＬＰＯ系ゼオライトは、ＡＬＰＯ及び／又はＳＡＰＯであることを特徴とする［１］又は［２］に記載の吸湿シート。
【００２３】
［４］  前記吸着材層の厚みが５０〜２００μｍであることを特徴とする［１］ないし［３］のいずれかに記載の吸湿シート。
【００２４】
［５］  前記吸着材層に白色顔料を含むことを特徴とする［１］ないし［４］のいずれかに記載の吸湿シート。
【００２５】
［６］  前記基材上の吸着材層と反対側の面に粘着剤層を設けたことを特徴とする［１］ないし［５］のいずれかに記載の吸湿シート。
【発明の効果】
【００２６】
本発明の吸湿シートは、ＡＬＰＯ系ゼオライトと、有機バインダーとを、所定の重量比で含む吸着材層を、基材上に設けた吸湿シートとすることで、有機バインダーによるＡＬＰＯ系ゼオライトの吸脱着阻害を低減することができ、ＡＬＰＯ系ゼオライト単体の特性を活かした、低温での速やかな再生（水分の脱着）を実現できる。具体的には、汎用樹脂の耐熱温度に相当する８０℃で、シート状乾燥剤として望ましい１０ｇ／ｍ２以上の吸着（吸湿）容量を再生できるシートが得られる。したがって、本発明の吸湿シートは、吸着材層の厚みが５０〜２００μｍと、薄く省スペースであるにも関わらず、シート状乾燥剤としての実用上の要求特性を満足することができる。
【００２７】
また、有機バインダーは特定の樹脂を主成分として含有しているので、エポキシ樹脂を主成分とする有機バインダーを用いた従来技術よりも、加熱によるシートの黄変を低減することができ、白色度に優れたシートを得ることができる。
【００２８】
さらに、副成分としてエポキシ樹脂を使用することで、所定の耐黄変性を維持しつつ、吸着材層への密着性を向上させることができる。また、ＡＬＰＯ系ゼオライトのなかでも、ＡＬＰＯ及び／又はＳＡＰＯを使用したり、白色顔料を併用することで、シートの白色度をより高めることができる。
【００２９】
したがって、本発明の吸湿シートを保管用の乾燥剤として使用した場合、従来のシリカゲル乾燥剤を使用したときよりも、輸送・保管コストを低減できる上に、再生使用により廃棄処分される乾燥剤の量を減らすことができる。さらに、白色で黄変が少ないため、意匠性が求められる分野にも好適に用いることができる。
【発明を実施するための最良の形態】
【００３０】
以下、本発明を詳細に説明するが、本発明はその要旨を超えない限り、以下に説明する範囲に何ら限定されるものではない。
【００３１】
本発明の吸湿シートは、基材上に少なくともＡＬＰＯ系ゼオライトと有機バインダーとを含む吸着材層を設けた吸湿シートであって、下記（Ｉ）〜(IV)の条件を全て満たすことを特徴とする。
（Ｉ）該吸着材層は、２０℃，３０％Ｒｈで飽和吸着した後に、８０℃，１０分の熱処理により１０ｇ／ｍ２以上の水分を脱着する。
(II）該吸着材層は、１６０℃で１時間の熱処理を施した際の反射イエローインデックス値変化（ΔＹＩ）が５以下である。
(III)該吸着材層は、白色度が６０以上である。
(IV)該有機バインダーの含有量は、該吸着材層に占める重量割合で５〜２０％であり、主成分としてシリコーン樹脂、アクリル樹脂、ウレタン樹脂、及びポリオレフィンよりなる群から選ばれる何れか１つ以上を含有する。
なお、本発明において、「主成分」とは、全体の５０重量％以上を占める成分をさす。以下において、本発明に係る有機バインダーの主成分を構成するものを「主成分バインダー」と称し、主成分バインダー以外の有機バインダー成分を「副成分バインダー」と称す場合がある。
【００３２】
［基材］
本発明の吸湿シートの基材の材質としては、紙、合成紙、有機又は無機不織布、金属箔、樹脂などが挙げられるが、中でも基材と吸着材層との密着性と、材料コストの観点から、紙、合成紙、アルミニウム箔等が好ましい。
【００３３】
基材の厚さは、基材の材質や吸湿シートの用途に応じて適宜決定されるが、通常、１０〜１５０μｍ、特に２０〜１００μｍであることが好ましい。基材の厚さは取扱い時の機械的強度を確保する上で厚い方が好ましく、吸湿シートの省スペース性や軽量化の観点からは薄い方が好ましい。
【００３４】
なお、基材は異なる材質のものを用いた２層以上の多層積層構造を有するものであっても良く、その吸着材層形成面側に、プライマー処理、エンボス加工、親水化処理等の処理が施されても良く、また、吸着材層形成面と反対側の面に粘着処理、エンボス加工等の処理が施されていてもよい。更に、用途によっては、基材の両面に吸着材層が形成されていてもよい。
【００３５】
特に、基材の一方の面に吸着材層を設け、反対側の面に粘着剤層を設けた場合には、この粘着剤層を介して商品の保管容器の内壁面等に吸湿シートを貼着し用いるなどの使用形態を採用することができ、吸湿シートが場所をとらず、また、保管容器内で移動したりすることもなく、好適である。
【００３６】
［ＡＬＰＯ系ゼオライト］
本発明において、吸着材層に含まれるＡＬＰＯ系ゼオライトは、前述の如く、骨格構造を構成する原子がＡｌ及びＰである、国際ゼオライト学会の定める結晶性アルミノフォスフェート類であり、Ａｌ及び／又はＰの一部が他の原子（ヘテロ原子)で置換されたヘテロ原子−アルミノフォスフェートを含む。このようなヘテロ原子−アルミノフォスフェートとしては、Ａｌの一部がＦｅ，Ｃｏ，Ｍｇ，Ｚｎから選ばれる少なくとも一種類の元素で置換されたものや、Ｐの一部がＳｉで置換されたものが挙げられる。ＡＬＰＯ系ゼオライトとしては、国際ゼオライト学会が定める骨格構造を示すコードで、ＣＨＡ型やＡＦＩ型が好ましく、具体的にはＳＡＰＯ−３４、ＡＬＰＯ−５、特公平１−５７０４１号、特開２００３−１８３０２０号、特開２００４−１３６２６９号等の公報に記載された公知の合成法に従って製造されたシリコアルミノフォスフェート（ＳＡＰＯ）等のＡＬＰＯ系ゼオライトを好ましく使用することができる。白色度の観点から、遷移金属で置換されたＡＬＰＯ系ゼオライト（例えばＦＡＰＯ）よりも、色味の少ないＡＬＰＯ及び／又はＳＡＰＯが特に好ましい。
【００３７】
＜吸脱着特性＞
吸着材層に含まれるＡＬＰＯ系ゼオライトとしては、比較的低い相対湿度域で吸脱着が可能でかつ、低温で再生可能なＡＬＰＯ系ゼオライトが好ましく、いわゆるＳ字型の吸着特性を有するものが好ましい。特に、２５℃で測定した水蒸気吸着等温線において、相対蒸気圧が０．０１〜０．５の範囲で、相対蒸気圧が０．１５変化したときの吸着量変化が０．１ｇ／ｇ以上である相対蒸気圧域を有するものが好ましい。このようなＡＬＰＯ系ゼオライトとしては、三菱樹脂（株）の商品名ＡＱＳＯＡ−Ｚ０１、Ｚ０２、Ｚ０５等が挙げられる。
【００３８】
＜平均粒径＞
ＡＬＰＯ系ゼオライトの平均粒径は０．５〜１０μｍ、特に１〜１０μｍであることが好ましい。吸着材層と空気の界面を増やして、光の反射を高める観点と、吸脱着速度を向上させる観点から、ＡＬＰＯ系ゼオライトの平均粒径は１０μｍ以下が好ましく、後述する有機バインダーとの接着面積を大きくして、粉落ちの発生を防止する観点から、ＡＬＰＯ系ゼオライトの平均粒径は０．５μｍ以上が好ましい。
ここで、ＡＬＰＯ系ゼオライトの平均粒径とは、レーザー回折・散乱法によって求めた粒度分布における積算値５０％での粒径である。
【００３９】
＜吸着材層に占める含有量＞
吸着材層中のＡＬＰＯ系ゼオライトの含有量は、多ければ吸湿シートの単位面積当たりのゼオライト量を大きくすることが可能となり、少なければ有機バインダー量が相対的に多くなり、吸着材層の成形性、基材との接着性に優れたものとなる。従って、吸着材層中のＡＬＰＯ系ゼオライトの含有量は６５〜９５重量％、特に７０〜９０重量％であることが好ましい。
【００４０】
なお、ＡＬＰＯ系ゼオライトは、１種を単独で用いてもよく、２種以上を混合して用いてもよい。
【００４１】
［有機バインダー］
本発明の吸湿シートの吸着材層における有機バインダーは、吸着材同士、吸着材と基材との接着を目的として用いられる。
【００４２】
＜樹脂種＞
本発明における有機バインダーの主成分は、シリコーン樹脂、アクリル樹脂、ウレタン樹脂、及びポリオレフィンよりなる群から選ばれる何れか１つ以上からなる。これらの樹脂は、従来技術にあるエポキシ樹脂と比較すると黄変が起こり難いため好ましい。また、エポキシ樹脂を副成分として有機バインダーの総量の５０重量％未満併用することで、基材への密着性と白色度を両立しやすいので好ましい。
【００４３】
本発明における有機バインダーとしては、熱硬化性バインダーでも、活性エネルギー線硬化性バインダーでも、熱可塑性のバインダーでも良く、それぞれ、熱硬化性又は活性エネルギー線硬化性有機バインダーの特長である耐熱性、熱可塑性有機バインダーの特長である低温造膜性等を考慮に入れ、吸湿シートの用途に応じて最適なものあるいは最適の組み合わせを選択することが好ましい。有機バインダーは吸着材表面の被覆を少なくする観点から、常温で固形のものが好ましい。
【００４４】
本発明における有機バインダーとしては、媒体に溶解又は分散可能な有機バインダーの何れも使用可能であるが、一般に媒体に分散可能なものを用いた方が、吸着材層の空隙率を高めることができ、有機バインダーによるＡＬＰＯ系ゼオライト表面の被覆も少なくできるため好ましい。また、有機バインダーを分散させる分散媒体は環境保護上の観点から水が好ましく、水系エマルジョンを好ましく用いることができる。水系エマルジョンのベース樹脂は、常温で固形のものが好ましい。
【００４５】
＜主成分バインダー＞
主成分バインダーとしてのシリコーン樹脂を用いた水系シリコーンエマルジョンは、良好な塗膜が得られるため好ましく、その市販品としては、東レ・ダウコーニング社製のＢＹ２２−８２６ＥＸ等が挙げられる。
【００４６】
主成分バインダーとしてのアクリル樹脂としては、（メタ）アクリル酸又はその誘導体を主成分としていることが好ましい。水系アクリル樹脂エマルジョンの市販品としては、例えば、ＲＯＨＭＡＮＤＨＡＡＳ社製のプライマルＫ−３、プライマルＴＲ−９３４、プライマルＨＡ−８、プライマルＮＷ−１４０２、プライマルＮＷ−１７１５、プライマルＥ−６９３、プライマルＥ−１２４２Ｅ、ヘキスト合成（株）製のモビニール８６０、モビニール９４０、モビニール７００、モビニール７０９、モビニール７４５、モビニール９３１、大日本インキ化学工業（株）製のボンコート３６２５、ボンコート３６６０Ｋ、ボンコートＥＣ−８６３、ボンコートＥＣ−８９８、ボンコートＥＣ−８１８、ボンコートＥＣ−８４０、ボンコートＥＣ−８４６、ボンコートＥＣ−８５６、等が挙げられる。
【００４７】
また、ポリビニルアルコールを含むアクリル樹脂も好ましく使用できる。例えば、ポリアクリル鎖を主鎖とし、このポリアクリル鎖の主鎖又は側鎖にポリビニルアルコールが導入されたもの、ポリビニルアルコールを保護コロイドとして乳化されたもの等が挙げられる。このようなポリビニルアルコールを含むアクリル系樹脂の市販品としては、例えば、ダイセル化学工業社製のＫＣＳ−１７９、ジョンソンポリマー社製のジョンクリル８５２、ダイセル化学工業社製のＰＡ−８２、日信化学工業社製のビニブラン２６８０、２６８３、２６８４、２６８５、２６７８、２６８９等に含まれるものが挙げられる。
【００４８】
また、アクリル系ラテックスも好適に使用できる。例えば、ダイセル化学工業（株）製のセビアンＡ４６３５、４６５８３、４６０１など、日本ゼオン（株）製のＮｉｐｏｌＬｘ８１１、８１４、８２１、８２０、８５７等が挙げられる。特に、特開平１０−２６４５１１号、特開２０００−４３４０９号、特開２０００−３４３８１１号、特開２００２−１２０４５２号の各公報に記載のアクリルシリコンラテックスの水系アクリルエマルジョン（市販品としては、例えば、ダイセル化学工業（株）製のアクアブリッドシリーズＵＭ７７６０、ＵＭ７６１１、ＵＭ４９０１、アクアブリッド９０３、同ＡＳｉ−８６、ＡＳｉ−８９、同ＡＳｉ−９１、ＡＳｉ−７５３、同４６３５、同４９０１、同ＭＳｉ−０４Ｓ、同ＡＵ−１２４、同ＡＵ−１３１、同ＡＥＡ−６１、同ＡＥＣ−６９、同ＡＥＣ−１６２など）等も好適に使用することができる。
【００４９】
一方、ウレタン樹脂としては、例えば、ポリエーテル系ウレタン樹脂、無黄変性ポリエーテル系ウレタン樹脂、芳香族イソシアネート系エーテル系ウレタン樹脂、ポリエステル系ウレタン樹脂、無黄変性ポリエステル系ウレタン樹脂、芳香族イソシアネート系エステル系ウレタン樹脂、ポリエーテル・ポリエステル系ウレタン樹脂、無黄変性ポリエーテル・ポリエステル系ウレタン樹脂等が挙げられる。
【００５０】
上記ポリエーテル系ウレタン樹脂の市販品としては、例えば、大日本インキ化学工業株式会社製の水分散型ウレタン樹脂ＶＯＮＤＩＣ１０４０ＮＳ、同社製の水性ウレタン樹脂ＨＹＤＲＡＮＨＷ−Ｄ０１等が挙げられる。
【００５１】
また、上記無黄変性ポリエーテル系ウレタン樹脂の市販品としては、例えば、大日本インキ化学工業株式会社製の水分散型ウレタン樹脂ＶＯＮＤＩＣ１９３０Ａ−ＬＳ、第一工業製薬株式会社製のスーパーフレックス１１０、６００等が挙げられる。
【００５２】
また、上記芳香族イソシアネート系エーテル系ウレタン樹脂の市販品としては、第一工業製薬株式会社製のスーパーフレックス８７０等が挙げられる。
【００５３】
上記ポリエステル系ウレタン樹脂の市販品としては、例えば、大日本インキ化学工業株式会社製の水性ウレタン樹脂ＨＹＤＲＡＮＨＷ−３０１、ＨＷ−３１１、ＨＷ−３３７、ＨＷ−３４０、ＨＷ−３５０、ＡＰ−６０ＬＭ等が挙げられる。
【００５４】
また、上記無黄変性ポリエステル系ウレタン樹脂の市販品としては、例えば、大日本インキ化学工業株式会社製の水分散型ウレタン樹脂ＶＯＮＤＩＣシリーズ１６７０ＮＳ、２２１０、２２２０、同社製の水性ウレタン樹脂ＨＹＤＲＡＮＨＷ−１１２、ＨＷ−１４０ＳＦ、ＡＰ−１０、ＡＰ−２０、ＡＰ−７０、第一工業製薬株式会社製のスーパーフレックス６２０、Ｅ−２５００等が挙げられる。
【００５５】
上記芳香族イソシアネート系エステル系ウレタン樹脂の市販品としては、第一工業製薬株式会社製のスーパーフレックス７００、７５０、８２０、８３０、８４０、８６０等が挙げられる。
また、上記無黄変性ポリエーテル・ポリエステル系ウレタン樹脂の市販品としては、例えば、第一工業製薬株式会社製のスーパーフレックス１２６、１５０、１５０ＨＳ、１７０等が挙げられる。
【００５６】
水系ポリオレフィン系エマルジョンとしては、オレフィン−不飽和カルボン酸共重合体の水性分散液が挙げられる。その市販品としては、東洋モートン株式会社製のＡＤ−５０Ｃ１２、住友精化株式会社製のザイクセンＡＣ、Ａ−ＧＨ、Ｌ、Ｎ、ユニチカ株式会社製のアローベースＳＡ−１２００、ＳＢ−１２００、ＳＥ−１２００、ＳＢ−１０１０、東邦化学工業株式会社製のハイテックＳ−３１２１などが挙げられる。
【００５７】
主成分バインダーとしては、上記以外にもシリコーン樹脂、アクリル樹脂、ウレタン樹脂、ポリオレフィンをベースとした変性樹脂やコアシェル型などの複合型のエマルジョンも好適に用いることができる。
【００５８】
上記の主成分バインダーは、１種を単独で用いてもよく、２種以上を混合して用いてもよい。
【００５９】
＜副成分バインダー＞
本発明に係る有機バインダーは、上記の主成分バインダーの他に、エポキシ樹脂等を副成分バインダーとして併用してもよい。この場合、エポキシ樹脂の使用量は、有機バインダーの総量に対して５０重量％未満が好ましく、４５重量％未満がより好ましい。エポキシ樹脂の含有量が少なければ、より黄変の少ない吸湿シートを得ることができ、エポキシ樹脂の含有量が多い場合は基材密着性に優れた吸湿シートを得ることができる。エポキシ樹脂は、例えば、有機バインダー中に１０〜４９重量％の割合で使用することが好ましい。
【００６０】
エポキシ樹脂としては、市販の水系エマルジョンを使用することができるが、特に特開２０１１−２４０３３０号公報に開示されているエポキシ樹脂エマルジョンを用いることが好ましい。また、脂環式のエポキシ樹脂を用いることもできる。
【００６１】
エポキシ樹脂についても、１種を単独で用いてもよく、２種以上を混合して用いてもよい。
【００６２】
＜その他＞
本発明における有機バインダーは、その種類に応じて、耐熱性や耐水性等の物性向上のために、必要な硬化剤や硬化促進剤と共に使用することが出来、この場合、これらの成分も含めて「有機バインダー」とする。
【００６３】
＜吸着材層に占める含有量＞
吸着材層中に占める有機バインダーの含有量は、最大で吸着材層中のＡＬＰＯ系ゼオライトを除いた量であるが、吸着材層中の重量割合で５〜２０％が好ましく、１０〜１５％がより好ましい。吸着材層中の有機バインダー量が多ければ、ＡＬＰＯ系ゼオライトの脱落や、吸着材層のクラック発生を防止し、加工性に優れた吸湿シートを得ることができる。吸着材層中の有機バインダー量が少なければ、ＡＬＰＯ系ゼオライトの含有量が相対的に多くなり、十分な吸湿容量が得られる上に、吸着材層中の空孔率が高まり、加熱再生を速やかに行うことができるようになる。
【００６４】
［白色顔料］
本発明に係る吸着材層には、白色顔料を配合することができる。
白色顔料としては、塗工紙などに使われる高速塗工可能な白色顔料を好適に用いることができ、具体的には、軽質炭酸カルシウム、重質炭酸カルシウム、カオリン等を用いることが好ましい。また、吸着材層の光線反射率を高めるために、酸化チタンや酸化亜鉛といった、高屈折率の粒子を添加することもできる。
これらの白色顔料は、１種を単独で用いてもよく、２種以上を混合して用いてもよい。
【００６５】
吸着材層に占める白色顔料の重量割合は１〜１５％が好ましく、１〜１０％が更に好ましい。吸着材層中の白色顔料の含有量が多すぎると、ＡＬＰＯ系ゼオライトの含有量が相対的に減ってしまい、十分な吸湿量を得られない可能性がある。また、白色顔料の含有量が少なすぎると、上記の配合効果を十分に得ることができない。
【００６６】
なお、白色顔料の平均粒径は、０．５〜１０μｍが好ましく、１〜５μｍがより好ましい。ここで、白色顔料の平均粒径とは、レーザー回折・散乱法によって求めた粒度分布における積算値５０％での粒径である。
【００６７】
［その他の成分］
本発明の吸湿シートの吸着材層には、ＡＬＰＯ系ゼオライトと上記の有機バインダー及び必要に応じて配合される白色顔料の他、更に必要に応じて、その機能を損なわない範囲で、分散剤やレベリング改良剤、増粘剤、流動性改良剤、粘弾性調整剤、破泡剤、消泡剤、脱泡剤等の添加剤の１種又は２種以上を配合することができる。
【００６８】
＜低温加熱での再生速さ＞
本発明の吸着材層は、８０℃という低温の熱処理で速やかに水を脱着することが可能であり、その低温加熱での再生速さとして、以下の条件（Ｉ）を満たす。
（Ｉ）２０℃，３０％Ｒｈで飽和吸着した後に、８０℃，１０分の熱処理により１０ｇ／ｍ２以上の水分を脱着する。
【００６９】
８０℃の熱処理で短時間に再生できれば、いわゆる汎用樹脂製品と同時に熱処理することが可能であり、乾燥剤としては画期的な特性である。一般的に再生温度を高くすれば、再生に要する時間を短くすることができるが、本発明における吸着材層は、２０℃，３０％Ｒｈで飽和吸着した後に、８０℃，１０分の熱処理を行ったときに、１０ｇ／ｍ２以上の水分を脱着するものであり、この脱着量は好ましくは１２ｇ／ｍ２以上である。
【００７０】
＜反射イエローインデックス値変化（ΔＹＩ）＞
本発明における吸着材層は、黄変耐性に優れたものであり、その黄変耐性の程度として、以下の条件（II）を満たす。
（II）１６０℃で１時間の熱処理を施した際の反射イエローインデックス値変化（ΔＹＩ）が５以下である。
好ましくは、この１６０℃で１時間の熱処理を施した際の反射イエローインデックス値変化（ΔＹＩ）は、４以下である。
ここで、ΔＹＩは、熱処理後のＹＩから熱処理前のＹＩを引いた値であり、後掲の実施例の項に記載される方法で測定される。
【００７１】
＜白色度＞
本発明における吸着材層は、白色度が高いものであり、その白色度の程度として、以下の条件(III）を満たす。
(III）白色度が６０以上である。
この白色度は、好ましくは６５以上である。
【００７２】
ここで、吸着材層の白色度はＪＩＳ  Ｚ−８７２２に準じた光学条件により、色の三刺激値であるＸ値、Ｙ値、Ｚ値を測定し、下記式により求めた値である。
白色度（％）＝４×０．８４７×Ｚ値−３×Ｙ値
【００７３】
本発明における吸着材層は、好ましくは１６０℃、１時間熱処理後においても白色度６０以上を維持する。
【００７４】
＜空孔率＞
本発明の吸湿シートの吸着材層は、後掲の実施例の項に記載される方法で求めた空孔率が３０〜６５％、特に３５〜６０％であることが好ましい。吸着材層の吸脱着速度を高める点で空孔率は大きい方が好ましく、吸着材層の強度や基材への密着性を高める点で空孔率は小さい方が好ましい。
【００７５】
＜厚み＞
本発明の吸着材層の厚みは５０〜２００μｍが好ましく、７０〜１５０μｍがより好ましい。吸着材層の厚みが厚ければ、吸湿容量を高めることができ、薄ければ、塗工時の乾燥性が良好になり、また、曲げなどの変形に対するシートの欠陥を防止することができる。
【００７６】
［吸湿シート］
本発明の吸湿シートは、少なくとも１つの吸着材層と基材とからなるが、１つの吸着材層と基材を合わせた厚みは６０〜３５０μｍが好ましく、９０〜２５０μｍが更に好ましい。
前述の如く、基材の両面に吸着材層を設けても良いが、吸着材層の一方の面にのみ吸着材層を設け、反対側の面に粘着剤層を設けても良い。この場合は、吸湿シートの総厚みは１１０〜５５０μｍが好ましく、１６０〜４００μｍがより好ましい。
吸着材層が厚いことにより吸湿シートの総厚みが厚ければ、吸湿容量を高めることができ、また、基材が厚いことにより吸湿シートの総厚みが厚ければ、取扱い時の機械的強度を確保することができる。吸湿シートの総厚みが薄ければ、曲げなどの変形に対するシートの欠陥を防止することができる。
【００７７】
［吸湿シートの製造方法］
本発明の吸湿シートを製造する方法としては、例えば、本発明の有機バインダーを構成する前述のエマルジョンに、ＡＬＰＯ系ゼオライト、必要に応じて用いられる白色顔料及びその他の成分を所定の割合で添加混合して吸着材層形成用のスラリーを調製し、この吸着材層形成用スラリーを基材に塗布した後、乾燥する方法が挙げられる。
【００７８】
吸着材層形成用スラリーの塗布方法としては、従来公知の塗布方法を用いることができる。具体的には、スクリーン印刷、パッド印刷、オフセット印刷、ダイコーター、ロールコーター、スプレーコーター、ワイヤーバーコーター、ナイフコーター、コンマコーターによる塗布が挙げられる。なかでも、ナイフコーター、ワイヤーバーコーター、コンマコーター、ダイコーターが生産性の観点から好ましい。
吸着材層形成用スラリー塗布後の乾燥は、通常８０〜１５０℃で３〜３０分程度行われる。
【実施例】
【００７９】
以下に実施例及び比較例を挙げて本発明をより具体的に説明するが、本発明はその要旨を超えない限り、以下の実施例により何ら限定されるものではない。
【００８０】
以下において、作製された吸湿シートの吸着材層及びシートの評価は、以下に記載の方法で行った。
【００８１】
（１）８０℃，１０分間加熱したときの水脱着量
片面に吸着材層を設けたシートを５０ｍｍ×５０ｍｍの大きさに切り出し、２０℃、３０％Ｒｈの恒温恒湿室にて重量変化がなくなるまで放置した後、株式会社島津製作所製の商品名「ＭＯＣ６３ｕ」の時間停止モードにて加熱前後の重量変化を測定した。シートは吸着材層のある面を上に向けた状態で設置し、設定温度は８０℃，設定時間は１０分で測定を行った。熱処理前の重量から熱処理後の重量を引いた値を４００倍した値を、シート１ｍ２あたりの水の脱着量とし、下記の評価基準で判定した。
○：シート１ｍ２あたりの水の脱着量が１０ｇ以上。
×：シート１ｍ２あたりの水の脱着量が１０ｇ未満。
【００８２】
（２）ΔＹＩ
分光測色計（スガ試験機（株）製「ＳＣ−Ｔ」）を用いて、ＪＩＳ  Ｋ−７１０３に基づき、１６０℃，１時間の熱処理の前後で黄色度（ＹＩ値）を測定し、熱処理後のＹＩ値から熱処理前のＹＩ値を引いた値をΔＹＩとし、下記の評価基準で判定した。
○：ΔＹＩが５以下。
×：ΔＹＩが５よりも大きい。
【００８３】
（３）白色度
白色度はＪＩＳ  Ｚ−８７２２に準じた光学条件により、色の三刺激値であるＸ値、Ｙ値、Ｚ値を測定し、下記式により求めた。
白色度（％）＝４×０．８４７×Ｚ値−３×Ｙ値
測定は、１６０℃，１時間の熱処理の前後で行い、下記の評価基準で判定した。
○：熱処理前の白色度が６０以上、熱処理後の白色度も６０以上。
△：熱処理前の白色度が６０以上、熱処理後の白色度が６０未満。
×：熱処理前の白色度が６０未満、熱処理後の白色度が６０未満。
【００８４】
（４）密着性
基材と吸着材層との密着性をＪＩＳ  Ｋ５６００−５−６記載のクロスカット法によるテープ剥離（碁盤目試験）により評価した。クロスカットにより、吸着材層を２ｍｍ間隔で格子状にカットし、テープ剥離後の吸着材層（塗膜）の状態を観察し、下記の評価基準で判定した。
○：塗膜の状態の分類が０、１、２の何れかである。
△：塗膜の状態の分類が３である。
×：塗膜の状態の分類が４、５の何れかである。
【００８５】
（５）空孔率
吸着材層の乾燥重量と体積から、吸着材層の見かけ密度ρを求め、液相置換法（ピクノメーター法）にて、乾燥状態の吸着材層の真密度ρ０を求めた。空孔率はこれらρ及びρ０から以下の式により求めた。
空孔率＝（ρ０−ρ）／ρ０×１００（％）
【００８６】
（６）吸着材層の厚み
凍結割断法で断面を出した後、走査型電子顕微鏡又はレーザー顕微鏡により非接触で測定した。
【００８７】
［実施例１］
＜吸着材層形成用スラリーの調製＞
ＣＨＡ型のＳＡＰＯであるＡＱＳＯＡ(登録商標)−Ｚ０２（商品名、三菱樹脂（株）製品、平均粒径３μｍ）を９５ｇと、イオン交換水１１６．１ｇを添加し、十分冷却した後に、バインダーとして水系シリコーンエマルジョンであるＢＹ２２−８２６ＥＸ（東レ・ダウコーニング（株）製、商品名、造膜性ポリジメチルシリコーン、固形分：４５重量％）を１１．１ｇ（固形分換算：５ｇ）混合し、固形分が約４５重量％のスラリーを得た。
【００８８】
＜吸湿シートの作製＞
得られたスラリーをワイヤーバーにて１００μｍのアルミニウム箔の片面に塗布し、乾燥後、１２０℃で３０分間熱処理を行った。得られた吸湿シートの評価結果を表１に示した。
【００８９】
［実施例２］
ＡＱＳＯＡ−Ｚ０２を９０ｇ、イオン交換水を１１０．０ｇ、ＢＹ２２−８２６ＥＸを２２．２ｇ（固形分換算：１０ｇ）に変更して、実施例１と同様の手順で吸湿シートを作製した。得られた吸湿シートの評価結果を表１に示した。
【００９０】
［実施例３］
ＡＱＳＯＡ−Ｚ０２を８０ｇ、イオン交換水を９７．８ｇ、ＢＹ２２−８２６ＥＸを４４．４ｇ（固形分換算：２０ｇ）に変更して、実施例１と同様の手順で吸湿シートを作製した。得られた吸湿シートの評価結果を表１に示した。
【００９１】
［実施例４］
実施例３のＢＹ２２−８２６ＥＸを、水系ウレタン樹脂エマルジョンであるスーパーフレックス１１０（第一工業製薬（株）製、商品名、ポリエーテル系ウレタン樹脂乳化物、固形分：３０重量％）６６．７ｇに置き換え、イオン交換水を７５．５ｇに変更して、実施例３と同様の手順で吸湿シートを作製した。得られた吸湿シートの評価結果を表１に示した。
【００９２】
［実施例５］
実施例４のスーパーフレックス１１０を、水系ポリオレフィン系エマルジョンであるザイクセンＡＣ（商品名、住友精化（株）製、エチレン−アクリル酸共重合体水性分散液、固形分：３０重量％）に置き換えて、実施例４と同様の手順で吸湿シートを作製した。得られた吸湿シートの評価結果を表１に示した。
【００９３】
［実施例６］
実施例４のスーパーフレックス１１０を、水系アクリル樹脂エマルジョンであるビニブラン２６８４（商品名、日信化学工業（株）製、ポリビニルアルコールの保護コロイドで被覆されたノニオン性アクリル酸共重合体、固形分：３０重量％）に置き換えて、実施例４と同様の手順で吸湿シートを作製した。得られた吸湿シートの評価結果を表１に示した。
【００９４】
［比較例１］
実施例１のＡＱＳＯＡ−Ｚ０２を７０ｇ、イオン交換水を８５．５ｇ、ＢＹ２２−８２６ＥＸを６６．７ｇ（固形分換算：３０ｇ）に変更して、実施例１と同様の手順で吸湿シートを作製した。得られた吸湿シートの評価結果を表１に示した。
【００９５】
［比較例２］
実施例１のＡＱＳＯＡ−Ｚ０２を９０ｇ、イオン交換水を１１０．０ｇに変更して、更にＢＹ２２−８２６ＥＸを、エポキシバインダーＡ（三菱化学（株）の商品名：ｊＥＲ１２５６の水系エマルジョン、平均粒径：０．５μｍ、固形分：４５重量％、ノニオン）１１．１ｇ（固形分換算５ｇ）と、エポキシバインダーＢ（ＤＩＣ（株）の商品名：ＥＰＩＣＬＯＮ  ＥＸＡ−４８１６の水系エマルジョン、平均粒径０．５μｍ、固形分：４５％、ノニオン）１１．１ｇ（固形分換算：５ｇ）に変更して、実施例１と同様の手順で吸湿シートを作製した。ＡＱＳＯＡ−Ｚ０２とエポキシバインダーの配合比は、特許文献２の製造例に記載の方法と同様に調整した。得られた吸湿シートの評価結果を表１に示した。
【００９６】
［比較例３］
比較例２のＡＱＳＯＡ−Ｚ０２を８０ｇに減量し、エポキシバインダーＡを２２．２ｇ、エポキシバインダーＢを２２．２ｇに増量し、比較例２と同様の手順で吸湿シートを作製した。得られた吸湿シートの評価結果を表１に示した。
【００９７】
【表１】
2013202505.tif 000002
【００９８】
実施例１〜３及び比較例１から明らかなように、吸着材層に占める有機バインダーの含有量が２０重量％までであれば、８０℃，１０分で、１０ｇ／ｍ２以上の水を脱着することができる。また、比較例２及び比較例３から、従来技術に記載されているように、有機バインダーとしてエポキシ樹脂のみを使用した場合は、吸着材層に占める含有量が１０重量％であっても、ΔＹＩが５以上となり、黄変が大きいことが分かる。
【００９９】
［実施例７］
実施例６のビニブラン２６８４を４０ｇ（固形分換算：１２ｇ）に減量し、代わりにエポキシバインダーＡを８．９ｇ（固形分換算：４ｇ）、エポキシバインダーＢを８．９ｇ（固形分換算：４ｇ）追加して、実施例６と同様の手順で吸湿シートを作製した。得られた吸湿シートの評価結果を表２に示した。
【０１００】
［比較例４］
実施例６のビニブラン２６８４を３３．３ｇ（固形分換算：１０ｇ）に減量し、代わりにエポキシバインダーＡを１１．１ｇ（固形分換算：５ｇ）、エポキシバインダーＢを１１．１ｇ（固形分換算：５ｇ）追加して、実施例６と同様の手順で吸湿シートを作製した。得られた吸湿シートの評価結果を表２に示した。
【０１０１】
［比較例５］
実施例６のビニブラン２６８４を２６．７ｇ（固形分換算：８ｇ）に減量し、代わりにエポキシバインダーＡを１３．３ｇ（固形分換算：６ｇ）、エポキシバインダーＢを１３．３ｇ（固形分換算：６ｇ）追加して、実施例６と同様の手順で吸湿シートを作製した。得られた吸湿シートの評価結果を表２に示した。
【０１０２】
なお、表２には、実施例６と比較例３の結果を併記した。
【０１０３】
【表２】
2013202505.tif 000003
【０１０４】
実施例６〜７及び比較例３〜５から、エポキシ樹脂が有機バインダーの総量に対して５０重量％未満であれば、ΔＹＩは５以下で黄変も小さく、一方で、エポキシ樹脂添加による密着性の向上効果を得ることができることが分かる。
【０１０５】
［実施例８］
実施例６のＡＱＳＯＡ−Ｚ０２を７５ｇに変更し、重質炭酸カルシウムであるソフトン１２００（商品名、白石カルシウム（株）製、重質炭酸カルシウム、平均粒径１．８μｍ）を５ｇ追加した以外は、実施例６と同様の手順で吸湿シートを作製した。得られた吸湿シートの評価結果を、実施例６の吸湿シートの評価結果と共に表３に示した。
【０１０６】
［参考例１］
実施例６のＡＱＳＯＡ−Ｚ０２を、ＦＡＰＯ−５であるＡＱＳＯＡ−Ｚ０１（商品名、三菱樹脂（株）製、平均粒径５μｍ）に変更した以外は、実施例６と同様の手順で吸湿シートを作製した。得られた吸湿シートの評価結果を表３に示した。
【０１０７】
【表３】
2013202505.tif 000004
【０１０８】
実施例６と実施例８から、白色顔料として重質炭酸カルシウムを添加することで、白色度が向上することが分かる。また、実施例６と参考例１から、同じＡＬＰＯ系ゼオライトであっても、ＦＡＰＯ（一部がＦｅで置換されたＡＬＰＯ）では白色にならないことがあり、実施例６のＳＡＰＯ（一部がＳｉで置換されたＡＬＰＯ）は、ＡＬＰＯ系ゼオライトの中でも白色であり、ＳＡＰＯ又はＡＬＰＯを用いることで、白色度の高いシートを得ることができることが分かる。
【０１０９】
〔１０％Ｒｈでの吸湿容量、及び、８０℃での再生速度〕
以下に本発明の吸湿シートと、一般的に市販されているシート状乾燥剤の比較を行った。
【０１１０】
［実施例９］
実施例２で作製した吸湿シートを５０ｍｍ×５０ｍｍの大きさに切り出し、２０℃、１０％Ｒｈの恒温恒湿室にて重量変化がなくなるまで放置し、シートの重量変化から、２０℃、１０％Ｒｈでのシートの飽和吸湿量を求め、この値を４００倍することで、１ｍ２当たりの飽和吸湿量を求めた。
【０１１１】
続いて、株式会社島津製作所製の商品名「ＭＯＣ６３ｕ」の時間停止モードにて、温度を８０℃に設定し、加熱開始から３分後、５分後、１０分後、２０分後の重量をそれぞれ読み取り、各加熱時間における熱処理前の重量からの重量減少量を脱着量（吸湿容量の再生量）とした。また、この脱着量を４００倍した値を、シート１ｍ２あたりの水の脱着量とした。測定結果を表４に示す。
【０１１２】
［比較例６］
厚みが１ｍｍのゼオシート（品川化成（株）の商品名、合成ゼオライトＡ４を板状に成形し、有孔ポリエチレンフィルムを両面にラミネートしてある乾燥剤、中間層の合成ゼオライトＡ４含有量は７５質量％）を、５０ｍｍ×５０ｍｍの大きさに切り出し、実施例９と同様の手順で飽和吸湿量と脱着量を測定した。測定結果を表４に示す。
【０１１３】
【表４】
2013202505.tif 000005
【０１１４】
実施例９と比較例６から、本発明の吸湿シートは、薄膜でありながら低い相対湿度（１０％Ｒｈ以下）条件下にて１０ｇ／ｍ２以上の大きな吸湿容量を有し、また、８０℃程度の低温の熱処理によって、速やかに水を脱着し、吸湿容量を再生することが可能であることが分かる。